(57)【要約】      （修正有）【課題】ディスプレイのギラツキを適切に抑制させると共に良好な防眩性を有する防眩フィルムを提供する。【解決手段】防眩フィルム１は、ディスプレイの表面に装着される防眩フィルム１であって、ディスプレイの表面に装着した状態におけるディスプレイの輝度分布の標準偏差の値に基づき規定されるギラツキ値が１０以下となる範囲の値であり、６０度鏡面光沢で測定された鏡面光沢度が４０％以下となる範囲の値であり、かつ光学櫛幅０．５ｍｍの透過像鮮明度が４０％以下となる範囲の値に設定された防眩層３を備える。これによって、ディスプレイのギラツキを適切に抑制させると共に良好な防眩性を有することができる。【選択図】図１
2020194175.tif 000002
【特許請求の範囲】
【請求項１】
ディスプレイの表面に装着される防眩フィルムであって、
画素密度が４４１ｐｐｉである有機ＥＬディスプレイの表面に装着した状態において、８ビット階調表示で且つ平均輝度が１７０階調のグレースケール画像として画像データが得られるように調整したときの前記有機ＥＬディスプレイの輝度分布の標準偏差の値に基づき規定されるギラツキ値が４．５以上９．５以下となる範囲の値であり、
６０度鏡面光沢で測定された鏡面光沢度が３％以上２０％以下となる範囲の値であり、かつ
ヘイズ値が３１．４％以上７９．５％以下の範囲の値である防眩層を備える、防眩フィルム。
【請求項２】
前記防眩層は、複数の樹脂成分を含み、
前記複数の樹脂成分の相分離により形成された共連続相構造を有する、請求項１に記載の防眩フィルム。
【請求項３】
前記防眩層は、マトリクス樹脂と、該マトリクス樹脂中に分散された複数の微粒子を含み、
前記微粒子と前記マトリクス樹脂との屈折率差が０以上０．０７以下の範囲の値である請求項１に記載の防眩フィルム。
【請求項４】
前記防眩層の前記マトリクス樹脂の重量Ｇ１と、前記防眩層に含まれる前記複数の微粒子の総重量Ｇ２との比Ｇ２／Ｇ１が、０．０３以上０．２０以下の範囲の値である請求項３に記載の防眩フィルム。
【発明の詳細な説明】
【技術分野】
【０００１】
本発明は、ディスプレイ表面への外光の映り込みを防止する防眩フィルムに関する。
【背景技術】
【０００２】
防眩フィルムは、例えば、表面を粗面化して凹凸を形成したフィルムであり、ディスプレイの表面に装着され、外光を散乱させてディスプレイへの外光の映り込みを防止する。
【０００３】
防眩フィルムの表面に凹凸を形成する方法としては、例えば特許文献１に開示されるように、マトリクス樹脂中に微粒子（フィラー）を分散させる方法（以下、微粒子分散法と称する）や、特許文献２に開示されるように、複数のポリマーの液相からのスピノーダル分解によって形成される相分離構造を利用する方法（以下、相分離法と称する）や、特許文献３に開示されるように、金型により凹凸形状を転写成形する方法（以下、転写成形法と称する）等が挙げられる。
【先行技術文献】
【特許文献】
【０００４】
【特許文献１】特開２００９−１０９７０２号公報
【特許文献２】特許第３５５９５０５号公報
【特許文献３】特開２０１４−１０２３５６号公報
【特許文献４】特願２０１２−２３１４９６号公報
【発明の概要】
【発明が解決しようとする課題】
【０００５】
防眩フィルムをディスプレイの表面に装着すると、ディスプレイへの外光の映り込みが防止される反面、防眩フィルムを介したディスプレイの表示性能が低下する場合がある。
【０００６】
特に、高精細画素を有するディスプレイ等の表面に防眩フィルムを装着すると、防眩フィルムを透過するディスプレイからの光が防眩フィルムの表面の凹凸により屈折したり、防眩フィルムの表面の凹凸によるレンズ効果でディスプレイの画素が拡大されて見えたりすることで、ギラツキが発生し、画像が見づらくなることがある。
【０００７】
ギラツキを抑制する方法としては、例えば、防眩フィルムの表面の凹凸を小さくすることが考えられるが、防眩フィルムの表面の凹凸を小さくすると防眩性が低下するおそれがある。
【０００８】
そこで本発明は、ディスプレイのギラツキを適切に抑制させると共に良好な防眩性を有する防眩フィルムを提供することを目的としている。
【課題を解決するための手段】
【０００９】
本発明のある形態に係る防眩フィルムは、ディスプレイの表面に装着される防眩フィルムであって、前記ディスプレイの前記表面に装着した状態における前記ディスプレイの輝度分布の標準偏差の値に基づき規定されるギラツキ値が１０以下となる範囲の値であり、６０度鏡面光沢で測定された鏡面光沢度が４０％以下となる範囲の値であり、かつ光学櫛幅０．５ｍｍの透過像鮮明度が４０％以下となる範囲の値に設定された防眩層を備える。
【００１０】
ここで、ギラツキ値とは、ディスプレイのギラツキを定量的に評価できる客観的指標となる値である。具体的には、ギラツキ値は、ディスプレイの輝度分布の標準偏差の値に基づき規定される値であり、ディスプレイ上の輝点のばらつきの程度を示す。
【００１１】
また、透過鮮明度は防眩性の良否に関わる値であり、透過鮮明度が小さくなればなるほど防眩性が高くなるという関係がある。
【００１２】
これらギラツキ値、鏡面光沢度、および透過像鮮明度は、例えば相分離法により防眩層を形成する場合、その製造工程において、組み合わせる相分離材料の種類、または乾燥プロセスにおける組成物の加熱温度、組成物に対して吹き付ける乾燥空気の風量、もしくは線速度などを調整することで実現できる。また、例えば、微粒子分散法により防眩層を形成する場合、その製造工程において、マトリックス樹脂の屈折率とマトリクス樹脂中に分散された複数の微粒子の屈折率との差が所定範囲となるように調整することで実現できる。また、マトリックス樹脂と微粒子との屈折率差を所定の範囲にするためには、両者に用いる材料として、所定の屈折率差となるような材料を選択したり、微粒子の形状、個数、マトリックス樹脂中に含まれる微粒子の密度などを調整したりする。さらには、マトリックス樹脂の重量Ｇ１と、複数の微粒子の総重量Ｇ２との比Ｇ２／Ｇ１の値を調整する。
【００１３】
上記構成によると、防眩層は、ギラツキ値が１０以下となる範囲の値となるため、ギラツキを定量的な評価に基づき効果的に抑制したものとなるように設定することができる。
【００１４】
また、防眩層は、透過像鮮明度が４０％以下となる範囲の値となるように設定されている。このため、防眩層は、防眩性の良否に関わる別の指標となるヘイズ値の大きさに関わらず高い防眩性を得ることができる。
【００１５】
さらにまた、６０度鏡面光沢で測定された鏡面光沢度が４０％以下となる範囲の値に設定されるため外光の映り込みを抑制することができる。
【００１６】
よって、本発明のある形態に係る防眩フィルムは、ディスプレイのギラツキを適切に抑制させると共に良好な防眩性を有することができるという効果を奏する。
【００１７】
また、本発明のある形態に係る防眩フィルムは、上記した構成において、前記防眩層は、複数の樹脂成分を含み、前記複数の樹脂成分の相分離により形成された共連続相構造を有する構成であってもよい。
【００１８】
また、本発明のある形態に係る防眩フィルムは、上記した構成において、前記防眩層は、マトリクス樹脂と、該マトリクス樹脂中に分散された複数の微粒子を含み、前記微粒子と前記マトリクス樹脂との屈折率差が０以上０．０７以下の範囲の値であってもよい。
【００１９】
このように、マトリクス樹脂と微粒子との屈折率差を所定範囲に設定して、マトリクス樹脂中に複数の微粒子を分散させることにより、ディスプレイのギラツキを適切に抑制させると共に良好な防眩性を有することができる。
【００２０】
また、本発明のある形態に係る防眩フィルムは、上記した構成において、前記防眩層の前記マトリクス樹脂の重量Ｇ１と、前記防眩層に含まれる前記複数の微粒子の総重量Ｇ２との比Ｇ２／Ｇ１が、０．０３以上０．２０以下の範囲の値であってもよい。
【００２１】
これにより、マトリクス樹脂に複数の微粒子が分散された構造の防眩層を有する防眩フィルムを良好に製造することができる。
【発明の効果】
【００２２】
本発明は以上に説明したように構成され、防眩フィルムは、ディスプレイのギラツキを適切に抑制させると共に良好な防眩性を有することができるという効果を奏する。
【図面の簡単な説明】
【００２３】
【図１】本発明の実施の形態に係る防眩フィルムの構成を示す断面図である。
【図２】第３実施形態に係る防眩フィルムの製造方法を示す図である。
【図３】本発明の実施の形態に係るギラツキ評価装置の概略構成の一例を示す図である。
【発明を実施するための形態】
【００２４】
本発明の実施の形態について、図を参照して説明する。図１は、本発明の実施の形態に係る防眩フィルム１の構成を示す断面図である。防眩フィルム１は、表示装置１６（図３参照）のディスプレイ１６ａの表面に装着される。防眩フィルム１は、基材フィルム２、防眩層３、および粘着層４を備える。
【００２５】
基材フィルム２は、ディスプレイ１６ａの表面と防眩層３との間に配置され、防眩層３を支持する。粘着層４は、ディスプレイ１６ａの表面と基材フィルム２との間に配置され、防眩フィルム１をディスプレイ１６ａの表面に固定する。
【００２６】
防眩層３は、基材フィルム２の少なくとも一方の面に形成されている。防眩層３は、防眩フィルム１に防眩性を付与し、外光を散乱反射させてディスプレイ１６ａへの外光の映り込みを防止する。防眩層３は、基材フィルム２の表面を覆うハードコート（ＨＣ）層としても機能する。防眩層３は、一例として、相分離可能な複数の樹脂成分を含む。
【００２７】
防眩層３は、ギラツキ値が１０以下となる範囲の値となるように設定されている。なお、ギラツキ値は、防眩フィルム１がディスプレイ１６ａの表面に装着された状態にあるときの、ディスプレイ１６ａの輝度分布の標準偏差の値に基づき規定される。このギラツキ値は、後述するギラツキ検査機１０を用いて求めることができる。
【００２８】
また防眩層３は、光学櫛幅０．５ｍｍの透過像鮮明度（像鮮明度）が４０％以下となる範囲の値となるように設定されている。透過像鮮明度は、防眩層３を透過した光のボケや歪みを定量化する尺度であり、ＪＩＳ  Ｋ７１０５に準拠する測定方法により測定した値である。
【００２９】
また、防眩層３は、６０度鏡面光沢で測定された鏡面光沢度（６０度グロス）が２０％以下となる範囲の値に設定されている。鏡面光沢度は、一般的につやと呼ばれ、物体表面の鏡面反射光の度合を表す値であり、ＪＩＳ  Ｋ７１３６に準拠して測定した値である。なお、防眩層３のヘイズ値の取りえる値の範囲については特に限定がない。
【００３０】
このように本実施の形態に係る防眩フィルム１は、客観的なギラツキの定量評価となるギラツキ値を用いて、該ギラツキ値が１０以下の範囲の値となるように設計できる。このため、例えば、主観的な評価によるギラツキ度合を示す値に基づき設計した場合と比較して、安定してギラツキが所望の範囲となるように抑制することができる。
【００３１】
また、透過鮮明度を４０％以下の範囲の値に抑えることができる。このため、防眩層３は、防眩性の良否に関わる別の指標となるヘイズ値の大きさに関わらず、高い防眩性を得ることができる。
【００３２】
また、防眩層３は、６０度鏡面光沢で測定された鏡面光沢度（６０度グロス）が４０％以下の範囲の値に設定されるため、ディスプレイ１６ａの表面への光の映り込みを抑制することができる。
【００３３】
粘着層４は、ディスプレイ１６ａの表面と基材フィルム２との間に配置され、防眩フィルム１をディスプレイ１６ａの表面に固定する。
【００３４】
以下、基材フィルム２および防眩層３の具体例について説明する。なお、相分離法により形成された防眩層３を第１実施形態に係る防眩層３とし、微粒子分散法により形成された防眩層３を第２実施形態に係る防眩層３とし、転写成形法により形成された防眩層３を第３実施形態に係る防眩層３としてそれぞれ説明する。
【００３５】
［基材フィルム］
基材フィルム２の材質としては、例えば、ガラス、セラミックス、および樹脂が例示できる。樹脂としては、防眩層３の材質と同様の樹脂を使用できる。好ましい基材フィルム２の材質としては、透明性ポリマー、例えば、セルロース誘導体（セルローストリアセテート（ＴＡＣ）、セルロースジアセテート等のセルロースアセテート等）、ポリエステル系樹脂（ポリエチレンテレフタレート（ＰＥＴ）、ポリエチレンナフタレート（ＰＥＮ）、ポリブチレンテレフタレート（ＰＢＴ）、ポリアリレート系樹脂等）、ポリスルホン系樹脂（ポリスルホン、ポリエーテルスルホン（ＰＥＳ）等）、ポリエーテルケトン系樹脂（ポリエーテルケトン（ＰＥＫ）、ポリエーテルエーテルケトン（ＰＥＥＫ）等）、ポリカーボネート系樹脂（ＰＣ）、ポリオレフィン系樹脂（ポリエチレン、ポリプロピレン等）、環状ポリオレフィン系樹脂（ＪＳＲ株式会社製フィルム「アートン（ＡＲＴＯＮ）」（登録商標）、日本ゼオン株式会社製フィルム「ゼオネックス（ＺＥＯＮＥＸ）」（登録商標）等）、ハロゲン含有樹脂（ポリ塩化ビニリデン等）、（メタ）アクリル系樹脂、スチレン系樹脂（ポリスチレン等）、酢酸ビニル又はビニルアルコール系樹脂（ポリビニルアルコール等）が挙げられる。
【００３６】
基材フィルム２は、１軸又は２軸延伸されていてもよいが、光学的に等方性で低屈折率であることが好ましい。光学的に等方性の基材フィルム２としては、未延伸フィルムが例示できる。
【００３７】
基材フィルム２の厚み寸法は適宜設定可能であるが、例えば、５μｍ以上２０００μｍ以下の範囲の値であることが望ましく、１５μｍ以上１０００μｍ以下の範囲であることが一層望ましく、２０μｍ以上５００μｍ以下の範囲の値であることがより望ましい。
【００３８】
（第１実施形態）
［第１実施形態に係る防眩層の構造］
第１実施形態に係る防眩層３は、複数の樹脂成分の相分離構造を有する。第１実施形態に係る防眩層３は、一例として、複数の樹脂成分の相分離構造により、複数の長細状（紐状又は線状）凸部が表面に形成された構造を有する。長細状凸部は分岐しており、密な状態で共連続相構造を形成している。
【００３９】
第１実施形態に係る防眩層３は、複数の長細状凸部、および隣接する長細状凸部間に位置する凹部により防眩性を発現する。防眩フィルム１は、このような防眩層３を備えることで、ヘイズ値と透過像鮮明度とのバランスに優れたものとなっている。第１実施形態に係る防眩層３の表面は、長細状凸部が略網目状に形成されることにより、網目状構造、言い換えると、連続し又は一部欠落した不規則な複数のループ構造を有する。
【００４０】
第１実施形態に係る防眩層３にこのような構造が形成されることで、この防眩層３にレンズ状（海島状）の凸部が形成されることを防止することができる。よって、第１実施形態に係る防眩層３を透過するディスプレイ１６ａからの光が防眩層３の表面の凹凸により屈折したり、防眩層３の表面の凹凸によるレンズ効果でディスプレイ１６ａの画素が拡大されて見えたりすることを防止し、ディスプレイ１６ａのギラツキを抑制することができる。これにより、高精細画素を有するディスプレイ１６ａに防眩フィルム１を装着しても、防眩性を確保しながらギラツキを高度に抑制でき、文字ボケ等も抑制できる。
【００４１】
なお、複数の長細状凸部は、独立していてもよいし、繋がっていてもよい。第１実施形態に係る防眩層３の相分離構造は、後述するように、この防眩層３の原料となる溶液を用いて、液相からのスピノーダル分解（湿式スピノーダル分解）により形成される。第１実施形態に係る防眩層３の詳細については、例えば、特許文献４の記載を参照することができる。
【００４２】
［第１実施形態に係る防眩層の材質］
第１実施形態に係る防眩層３が含む複数の樹脂成分は、相分離可能なものであればよい。長細状凸部が形成され且つ高い耐擦傷性を有する防眩層３を得る観点から、防眩層３が含む複数の樹脂成分は、ポリマーおよび硬化性樹脂を含むことが好ましい。
【００４３】
第１実施形態に係る防眩層３が含むポリマーとしては、例えば、熱可塑性樹脂が挙げられる。熱可塑性樹脂としては、例えば、スチレン系樹脂、（メタ）アクリル系樹脂、有機酸ビニルエステル系樹脂、ビニルエーテル系樹脂、ハロゲン含有樹脂、オレフィン系樹脂（脂環式オレフィン系樹脂を含む）、ポリカーボネート系樹脂、ポリエステル系樹脂、ポリアミド系樹脂、熱可塑性ポリウレタン樹脂、ポリスルホン系樹脂（ポリエーテルスルホン、ポリスルホン等）、ポリフェニレンエーテル系樹脂（２，６−キシレノールの重合体等）、セルロース誘導体（セルロースエステル類、セルロースカーバメート類、セルロースエーテル類等）、シリコーン樹脂（ポリジメチルシロキサン、ポリメチルフェニルシロキサン等）、およびゴムまたはエラストマー（ポリブタジエン、ポリイソプレン等のジエン系ゴム、スチレン−ブタジエン共重合体、アクリロニトリル−ブタジエン共重合体、アクリルゴム、ウレタンゴム、シリコーンゴム等）等を例示できる。これらの熱可塑性樹脂は、単独で又は二種以上の組み合わせで使用できる。
【００４４】
またポリマーとしては、硬化反応に関与する官能基、または硬化性化合物と反応する官能基を有するものも挙げられる。このポリマーは、官能基を主鎖又は側鎖に有していてもよい。
【００４５】
前記官能基としては、縮合性基、反応性基（例えば、ヒドロキシル基、酸無水物基、カルボキシル基、アミノ基またはイミノ基、エポキシ基、グリシジル基、イソシアネート基等）、ならびに重合性基（例えば、ビニル、プロペニル、イソプロペニル、ブテニル、アリル基等のＣ２−６アルケニル基、エチニル、プロピニル、ブチニル基等のＣ２−６アルキニル基、ビニリデン基等のＣ２−６アルケニリデン基、およびこれらの重合性基を有する基（（メタ）アクリロイル基）等）が挙げられる。これらの官能基のうち、重合性基が好ましい。
【００４６】
また第１実施形態に係る防眩層３には、複数種類のポリマーが含まれていてもよい。これらの各ポリマーは、液相からのスピノーダル分解により相分離可能であってもよいし、互いに非相溶であってもよい。複数種類のポリマーに含まれる第１のポリマーと第２のポリマーとの組み合わせは特に制限されないが、加工温度付近で互いに非相溶なものを使用できる。
【００４７】
例えば、第１のポリマーがスチレン系樹脂（ポリスチレン、スチレン−アクリロニトリル共重合体等）である場合、第２のポリマーは、セルロース誘導体（例えば、セルロースアセテートプロピオネート等のセルロースエステル類）、（メタ）アクリル系樹脂（ポリメタクリル酸メチル等）、脂環式オレフィン系樹脂（ノルボルネンを単量体とする重合体等）、ポリカーボネート系樹脂、およびポリエステル系樹脂（ポリＣ２−４アルキレンアリレート系コポリエステル等）等であってもよい。
【００４８】
また、第１のポリマーがセルロース誘導体（例えば、セルロースアセテートプロピオネート等のセルロースエステル類）である場合、第２のポリマーは、スチレン系樹脂（ポリスチレン、スチレン−アクリロニトリル共重合体等）、（メタ）アクリル系樹脂、脂環式オレフィン系樹脂（ノルボルネンを単量体とする重合体等）、ポリカーボネート系樹脂、およびポリエステル系樹脂（ポリＣ２−４アルキレンアリレート系コポリエステル等）等であってもよい。
【００４９】
複数種類のポリマーには、少なくともセルロースエステル類（例えば、セルロースジアセテート、セルローストリアセテート、セルロースアセテートプロピオネート、セルロースアセテートブチレート等のセルロースＣ２−４アルキルカルボン酸エステル類）が含まれていてもよい。
【００５０】
ここで、第１実施形態に係る防眩層３の相分離構造は、この防眩層３の製造時に、複数の樹脂成分に含まれていた硬化性樹脂の前駆体が活性エネルギー線（紫外線、電子線等）または熱等により硬化することで固定される。また、このような硬化性樹脂により、第１実施形態に係る防眩層３に耐擦傷性および耐久性が付与される。
【００５１】
耐擦傷性を得る観点から、複数種類のポリマーに含まれる少なくとも一つのポリマーは、硬化性樹脂前駆体と反応可能な官能基を側鎖に有するポリマーであることが好ましい。相分離構造を形成するポリマーとしては、上記した互いに非相溶な２つのポリマー以外に、熱可塑性樹脂または他のポリマーが含まれていてもよい。第１のポリマーの質量Ｍ１および第２のポリマーの質量Ｍ２の質量比Ｍ１／Ｍ２と、ポリマーのガラス転移温度とは、適宜設定可能である。
【００５２】
硬化性樹脂前駆体としては、例えば、活性エネルギー線（紫外線、電子線等）または熱等により反応する官能基を有し、この官能基により硬化または架橋して樹脂（特に硬化樹脂若しくは架橋樹脂）を形成する硬化性化合物が挙げられる。
【００５３】
このような化合物としては、例えば、熱硬化性化合物若しくは熱硬化性樹脂（エポキシ基、重合性基、イソシアネート基、アルコキシシリル基、およびシラノール基等を有する低分子量化合物（例えば、エポキシ系樹脂、不飽和ポリエステル系樹脂、ウレタン系樹脂、シリコーン系樹脂等））、または紫外線若しくは電子線等により硬化する光硬化性（電離放射線硬化性）化合物（光硬化性モノマーおよびオリゴマー等の紫外線硬化性化合物等）等が例示できる。
【００５４】
好ましい硬化性樹脂前駆体としては、紫外線または電子線等により短時間で硬化する光硬化性化合物が挙げられる。このうち、特に紫外線硬化性化合物が実用的である。耐擦傷性等の耐性を向上させるため、光硬化性化合物は、分子中に２以上（好ましくは２〜１５、更に好ましくは４〜１０程度）の重合性不飽和結合を有することが好ましい。具体的に光硬化性化合物は、エポキシ（メタ）アクリレート、ウレタン（メタ）アクリレート、ポリエステル（メタ）アクリレート、シリコーン（メタ）アクリレート、および少なくとも２つの重合性不飽和結合を有する多官能性単量体であることが好ましい。
【００５５】
硬化性樹脂前駆体には、その種類に応じた硬化剤が含まれていてもよい。例えば、熱硬化性樹脂前駆体には、アミン類、多価カルボン酸類等の硬化剤が含まれていてもよく、光硬化性樹脂前駆体には、光重合開始剤が含まれていてもよい。光重合開始剤としては、慣用の成分、例えば、アセトフェノン類又はプロピオフェノン類、ベンジル類、ベンゾイン類、ベンゾフェノン類、チオキサントン類、およびアシルホスフィンオキシド類等が例示できる。
【００５６】
また、硬化性樹脂前駆体には、硬化促進剤が含まれていてもよい。例えば、光硬化性樹脂前駆体には、光硬化促進剤（例えば、第三級アミン類（ジアルキルアミノ安息香酸エステル等））、およびホスフィン系光重合促進剤等が含まれていてもよい。
【００５７】
第１実施形態に係る防眩層３の製造工程では、この防眩層３の原料となる溶液に含まれるポリマーと硬化性樹脂前駆体のうち、少なくとも２つの成分を、加工温度付近で互いに相分離させる組み合わせとして使用する。相分離させる組み合わせとしては、例えば、（ａ）複数種類のポリマー同士を互いに非相溶で相分離させる組み合わせ、（ｂ）ポリマーと硬化性樹脂前駆体とを非相溶で相分離させる組み合わせや、（ｃ）複数の硬化性樹脂前駆体同士を互いに非相溶で相分離させる組み合わせ等が挙げられる。これらの組み合わせのうち、通常は、（ａ）複数種類のポリマー同士の組み合わせ、または（ｂ）ポリマーと硬化性樹脂前駆体との組み合わせが挙げられ、特に（ａ）複数種類のポリマー同士の組み合わせが好ましい。
【００５８】
ここで通常、ポリマーと、硬化性樹脂前駆体の硬化により生成した硬化樹脂または架橋樹脂とは、互いに屈折率が異なる。また通常、複数種類のポリマー（第１のポリマーおよび第２のポリマー）の屈折率も互いに異なる。ポリマーと、硬化樹脂または架橋樹脂との屈折率の差、ならびに複数種類のポリマー（第１のポリマーおよび第２のポリマー）同士の屈折率の差は、例えば、０以上０．２以下の範囲の値であることが望ましく、０以上０．０７以下の範囲の値であることがより望ましい。
【００５９】
また、防眩層３は、マトリクス樹脂中に分散された複数の微粒子（フィラー）を含んでいてもよい。微粒子は、有機系微粒子及び無機系微粒子のいずれでも良く、複数の微粒子は、複数種類の微粒子を含んでいてもよい。
【００６０】
有機系微粒子としては、架橋アクリル粒子や架橋スチレン粒子を例示できる。また無機系微粒子としては、シリカ粒子、及びアルミナ粒子を例示できる。また、防眩層３中に含まれる微粒子とマトリクス樹脂との屈折率差は、一例として、０以上０．２以下の範囲の値に設定できる。この屈折率差は、０以上０．１５以下の範囲の値であることが一層望ましく、０以上０．０７以下の範囲の値であることがより望ましい。
【００６１】
微粒子の平均粒径は特に限定されず、例えば、０．５μｍ以上５．０μｍ以下の範囲の値に設定できる。この平均粒径は、０．５μｍ以上４．０μｍ以下の範囲の値であることが一層望ましく、１．０μｍ以上３．０μｍ以下の範囲の値であることがより望ましい。
【００６２】
なお、ここで言う平均粒径は、コールターカウンター法における５０％体積平均粒径である（以下に言及する平均粒径も同様とする）。微粒子は、中実でもよいし、中空でもよい。微粒子の平均粒径が小さすぎると、防眩性が得られにくくなり、大き過ぎると、ディスプレイのギラツキが大きくなるおそれがあるため留意する。
【００６３】
第１実施形態に係る防眩層３の厚み寸法は、適宜設定可能であるが、例えば、０．３μｍ以上２０μｍ以下の範囲の値であることが望ましく、１μｍ以上１５μｍ以下の範囲の値であることがより望ましく、１μｍ以上１０μｍ以下の範囲の値であることが一層望ましい。通常は、２μｍ以上１０μｍ以下の範囲の値（特に３μｍ以上７μｍ以下の範囲の値）に設定することができる。
【００６４】
なお、基材フィルム２を省略した防眩フィルムを構成することもできるが、この場合の防眩層３の厚み寸法は、例えば、１μｍ以上１００μｍ以下の範囲の値であることが望ましく、３μｍ以上５０μｍ以下の範囲の値であることがより望ましい。
【００６５】
第１実施形態に係る防眩層３には、光学特性を損なわない範囲で、慣用の添加剤、例えば、有機または無機粒子、安定剤（酸化防止剤、紫外線吸収剤等）、界面活性剤、水溶性高分子、充填剤、架橋剤、カップリング剤、着色剤、難燃剤、滑剤、ワックス、防腐剤、粘度調整剤、増粘剤、レベリング剤、および消泡剤等が含まれていてもよい。
【００６６】
第１実施形態に係る防眩フィルム１の製造方法は、一例として、第１実施形態に係る防眩層３の原料となる溶液（以下、単に溶液とも称する。）を調製する調製工程と、調製工程で調製した溶液を所定の支持体（第１実施形態では基材フィルム２）の表面に塗布し、溶液中の溶媒を蒸発させると共に、液相からのスピノーダル分解により相分離構造を形成する形成工程と、形成工程後に硬化性樹脂前駆体を硬化する硬化工程とを有する。
【００６７】
［調製工程］
調製工程では、溶媒と、第１実施形態に係る防眩層３を構成するための樹脂組成物と、を含む溶液を調製造する。溶媒は、前述した防眩層３に含まれるポリマーおよび硬化性樹脂前駆体の種類ならびに溶解性に応じて選択できる。溶媒は、少なくとも固形分（複数種類のポリマーおよび硬化性樹脂前駆体、反応開始剤、ならびにその他添加剤）を均一に溶解できるものであればよい。
【００６８】
溶媒としては、例えば、ケトン類（アセトン、メチルエチルケトン、メチルイソブチルケトン、シクロヘキサノン等）、エーテル類（ジオキサン、テトラヒドロフラン等）、脂肪族炭化水素類（ヘキサン等）、脂環式炭化水素類（シクロヘキサン等）、芳香族炭化水素類（トルエン、キシレン等）、ハロゲン化炭素類（ジクロロメタン、ジクロロエタン等）、エステル類（酢酸メチル、酢酸エチル、酢酸ブチル等）、水、アルコール類（エタノール、イソプロパノール、ブタノール、シクロヘキサノール等）、セロソルブ類（メチルセロソルブ、エチルセロソルブ等）、セロソルブアセテート類、スルホキシド類（ジメチルスルホキシド等）、およびアミド類（ジメチルホルムアミド、ジメチルアセトアミド等）等が例示できる。また、溶媒は混合溶媒であってもよい。
【００６９】
樹脂組成物としては、熱可塑性樹脂、光硬化性化合物、光重合開始剤、および熱可塑性樹脂と光硬化性化合物とを含む組成物が望ましい。または樹脂組成物としては、互いに非相溶な複数種類のポリマー、光硬化性化合物、および光重合開始剤を含む組成物が望ましい。
【００７０】
混合液中の溶質（ポリマーおよび硬化性樹脂前駆体、反応開始剤、ならびにその他添加剤）の濃度は、複数の樹脂成分の相分離が生じる範囲、および流延性またはコーティング性等を損なわない範囲において調整できる。
【００７１】
［形成工程］
形成工程では、調製工程で調製した溶液を、支持体（ここでは一例として基材フィルム２）の表面に流延または塗布する。溶液の流延方法または塗布方法としては、慣用の方法、例えば、スプレー、スピナー、ロールコーター、エアナイフコーター、ブレードコーター、ロッドコーター、リバースコーター、バーコーター、コンマコーター、ディップ、ディップ・スクイズコーター、ダイコーター、グラビアコーター、マイクログラビアコーター、およびシルクスクリーンコーター等が挙げられる。
【００７２】
支持体の表面に流延または塗布した溶液から、溶媒を乾燥により蒸発させて除去する。この蒸発過程における溶液の濃縮に伴って、複数の樹脂成分の液相からのスピノーダル分解による相分離を生じさせ、相間距離（ピッチ又は網目径）が比較的規則的な相分離構造を形成する。長細状凸部の共連続相構造は、溶媒蒸発後の樹脂成分の溶融流動性がある程度高くなるような乾燥条件および処方を設定することにより作製できる。
【００７３】
溶媒の蒸発は、第１実施形態に係る防眩層３の表面に長細状凸部を形成し易い点から、加熱乾燥により行うのが好ましい。乾燥温度が低過ぎたり、乾燥時間が短過ぎたりすると、樹脂成分に対する熱量の付与が不十分となり、樹脂成分の溶融流動性が低下して、長細状凸部の形成が困難となるおそれがあるため留意する。
【００７４】
一方、乾燥温度が高過ぎたり、乾燥時間が長過ぎたりすると、一旦形成された長細状凸部が流動して高さが低下する場合があるものの、その構造は維持される。そのため、防眩層３のギラツキ値、鏡面光沢度、透過像鮮明度、およびヘイズ値が、上記した条件を満たすような範囲の値となるように設定するために、相分離材料の組合せを調整することに加えて、乾燥温度および乾燥時間を調整し長細状凸部の高さ等を調整することによって実現できる。また形成工程では、溶媒の蒸発温度を高くしたり、樹脂成分に粘性の低い成分を用いたりすることにより、相分離構造が繋がった共連続相構造を作製できる。
【００７５】
複数の樹脂成分の液相からのスピノーダル分解による相分離の進行に伴って、共連続相構造が形成されて粗大化すると、連続相が非連続化し、液滴相構造（球状、真球状、円盤状や楕円体状等の独立相の海島構造）が形成される。ここで、相分離の程度によって、共連続相構造と液滴相構造との中間的構造（共連続相から液滴相に移行する過程の相構造）も形成することができる。溶媒除去後、表面に微細な凹凸を有する層が形成される。
【００７６】
［硬化工程］
硬化工程では、溶液に含まれていた硬化性樹脂前駆体を硬化させることで、形成工程で形成された相分離構造を固定化し、第１実施形態に係る防眩層３を形成する。硬化性樹脂前駆体の硬化は、硬化性樹脂前駆体の種類に応じて、加熱若しくは活性エネルギー線の照射、またはこれらの方法の組み合わせにより行うことができる。照射する活性エネルギー線は、光硬化成分等の種類に応じて選択する。
【００７７】
活性エネルギー線の照射は、必要に応じて不活性ガス雰囲気中で行ってもよい。活性エネルギー線が紫外線である場合、光源として、遠紫外線ランプ、低圧水銀ランプ、高圧水銀ランプ、超高圧水銀ランプ、ハロゲンランプ、およびレーザ光源（ヘリウム−カドミウムレーザ、エキシマレーザ等の光源）等を用いることができる。
【００７８】
なお、粘着層４を形成する場合、粘着成分を含む溶液を調整した後、慣用の方法、例えば、形成工程において上記した流延方法または塗布方法により、溶液を基材フィルム２の他方の面に塗布・乾燥させることで形成できる。
【００７９】
以上の各工程を経ることにより、第１実施形態に係る防眩フィルム１が製造される。なお、支持体として剥離性を有する支持体を用いる場合には、防眩層３を支持体から剥離することにより、防眩層３のみで構成された防眩フィルムを得ることができる。また、支持体として非剥離性支持体（好ましくは基材フィルム２等の透明支持体）を用いる場合には、支持体（基材フィルム２）と防眩層３との積層構造を有する防眩フィルム１を得ることができる。
【００８０】
ここで、ディスプレイ１６ａのギラツキを抑制する方法としては、例えば防眩層の表面の凹凸を縮小することが考えられるが、防眩フィルムの防眩性が低下するおそれがある。しかしながら、防眩層の凹凸を縮小するだけでなく、防眩層の凹凸の傾斜を高くして凹凸を急峻化すると共に凹凸の数を増やすことで、ディスプレイのギラツキを抑制しながら防眩性を向上させることができる。
【００８１】
第１実施形態において前述したスピノーダル分解によって、このような凹凸を防眩層に形成できるが、その他の方法によっても、このような凹凸を防眩層に形成できる。例えば第２実施形態のように、防眩層の表面の凹凸を形成するために複数の微粒子を使用する場合でも、防眩層の形成時に微粒子とそれ以外の樹脂や溶剤との斥力相互作用が強くなるような材料選定を行うことによって、微粒子の適度な凝集を引き起こし、急峻且つ数密度の高い凹凸の分布構造を防眩層に形成できる。そこで以下では、その他の実施形態の防眩層について、第１実施形態との差異を中心に説明する。
【００８２】
以下、その他の実施形態（第２実施形態、実施形態３）に係る防眩層３について、説明する。
【００８３】
（第２実施形態）
第２実施形態に係る防眩層３は、マトリクス樹脂と、マトリクス樹脂中に分散された複数の微粒子を含む。複数の微粒子は、真球状に形成されているが、これに限定されず、実質的な球形状や楕円体形状に形成されていてもよい。また微粒子は、中実に形成されているが、中空に形成されていてもよい。微粒子が中空に形成されている場合、微粒子の中空部には、空気またはその他の気体が充填されていてもよい。第２実施形態に係る防眩層３には、各微粒子が一次粒子として分散していてもよいし、複数の微粒子が凝集して形成された複数の二次粒子が分散していてもよい。
【００８４】
マトリクス樹脂と、微粒子との屈折率差は、０以上０．２以下の範囲の値に設定されている。この屈折率差は、０以上０．１５以下の範囲の値であることが更に望ましく、０以上０．０７以下の範囲の値であることがより望ましい。
【００８５】
微粒子は、平均粒径が０．５μｍ以上５．０μｍ以下の範囲の値に設定されている。微粒子の平均粒径は、０．５μｍ以上４．０μｍ以下の範囲の値であることが一層望ましく、１．０μｍ以上３．０μｍ以下の範囲の値であることがより好ましい。
【００８６】
また、微粒子の粒径のバラツキは小さい方が望ましく、例えば、防眩層３に含まれる微粒子の粒径分布において、防眩層３に含まれる微粒子の５０重量％以上の平均粒径が１．０μｍ以内のバラツキに収められていることが望ましい。
【００８７】
このように、粒径が比較的均一に揃えられ且つ平均粒径が上記範囲に設定された微粒子により、防眩層３の表面に均一且つ適度な凹凸が形成される。これにより、防眩性を確保しつつディスプレイ１６ａのギラツキを抑制できる。
【００８８】
また、防眩層３におけるマトリクス樹脂の重量と複数の微粒子の総重量との比は、適宜設定可能である。第２実施形態では、防眩層３のマトリクス樹脂の重量Ｇ１と、防眩層３に含まれる複数の微粒子の総重量Ｇ２との比Ｇ２／Ｇ１は、０.０３以上０.２０以下の範囲の値に設定されている。比Ｇ２／Ｇ１は、０.０３以上０.１７以下の範囲の値であることが望ましく、０.０３以上０.１４以下の範囲の値であることがより望ましい。
【００８９】
マトリクス樹脂中に分散される微粒子は、無機系及び有機系のいずれのものでもよいが、良好な透明性を有するものが好ましい。有機系微粒子としては、プラスチックビーズを例示できる。プラスチックビーズとしては、スチレンビーズ（屈折率１．５９）、メラミンビーズ（屈折率１．５７）、アクリルビーズ（屈折率１．４９）、アクリル−スチレンビーズ（屈折率１．５４）、ポリカーボネートビーズ、ポリエチレンビーズ等を例示できる。プラスチックビーズは、表面に疎水基を有するものが望ましい。このようなプラスチックビーズとしては、スチレンビーズを例示できる。
【００９０】
マトリクス樹脂としては、活性エネルギー線により硬化する光硬化性樹脂、塗工時に添加した溶剤の乾燥により硬化する溶剤乾燥型樹脂、及び、熱硬化性樹脂の少なくともいずれかを例示できる。
【００９１】
光硬化性樹脂としては、アクリレート系の官能基を有するもの、例えば比較的低分子量のポリエステル樹脂、ポリエーテル樹脂、アクリル樹脂、エポキシ樹脂、ウレタン樹脂、アルキッド樹脂、スピロアセタール樹脂、ポリブタジエン樹脂、ポリチオールポリエン樹脂、多価アルコール等の多官能化合物の（メタ）アルリレート等のオリゴマー、プレポリマー、反応性希釈剤を例示できる。
【００９２】
これらの具体例としては、エチル（メタ）アクリレート、エチルヘキシル（メタ）アクリレート、スチレン、メチルスチレン、Ｎ−ビニルピロリドン等の単官能モノマー並びに多官能モノマー、例えば、ポリメチロールプロパントリ（メタ）アクリレート、ヘキサンジオール（メタ）アクリレート、トリプロピレングリコールジ（メタ）アクリレート、ジエチレングリコールジ（メタ）アクリレート、ペンタエリスリトールトリ（メタ）アクリレート、ジペンタエリスリトールヘキサ（メタ）アクリレート、１，６−ヘキサンジオールジ（メタ）アクリレート、ネオペンチルグリコールジ（メタ）アクリレート等を例示できる。
【００９３】
光硬化性樹脂が紫外線硬化性樹脂である場合、光重合開始剤を用いることが好ましい。光重合開始剤としては、アセトフェノン類、ベンゾフェノン類、ミヒラーベンゾイルベンゾエート、α−アミロキシムエステル、テトラメチルチウラムモノスルフィド、チオキサントン類を例示できる。また光硬化性樹脂には、光増感剤を混合して用いることも好ましい。光増感剤としては、ｎ−ブチルアミン、トリエチルアミン、ポリ−ｎ−ブチルホスフィン等を例示できる。
【００９４】
溶剤乾燥型樹脂としては、公知の熱可塑性樹脂を例示できる。この熱可塑性樹脂としては、スチレン系樹脂、（メタ）アクリル系樹脂、酢酸ビニル系樹脂、ビニルエーテル系樹脂、ハロゲン含有樹脂、脂環式オレフィン系樹脂、ポリカーボネート系樹脂、ポリエステル系樹脂、ポリアミド系樹脂、セルロース誘導体、シリコーン系樹脂、及びゴム又はエラストマー等を例示できる。溶剤乾燥型樹脂としては、有機溶媒に可溶であって、特に、成形性、製膜性、透明性、及び耐候性に優れる樹脂が望ましい。このような溶剤乾燥型樹脂としては、スチレン系樹脂、（メタ）アクリル系樹脂、脂環式オレフィン系樹脂、ポリエステル系樹脂、セルロース誘導体（セルロースエステル類等）を例示できる。
【００９５】
ここで、基材フィルム２の材質がトリアセチルセルロース（ＴＡＣ）等のセルロース系樹脂である場合、溶剤乾燥型樹脂に用いられる熱可塑性樹脂として、セルロース系樹脂を例示できる。このセルロース系樹脂は、ニトロセルロース、アセチルセルロース、アセチルブチルセルロース、エチルセルロース、メチルセルロース、セルロースアセテートプロピオネート、エチルヒドロキシエチルセルロース等のセルロース誘導体を例示できる。溶剤乾燥型樹脂としてセルロース系樹脂を用いることで、基材フィルム２と防眩層３とを良好に密着させられると共に、防眩フィルム１において優れた透明性が得られる。
【００９６】
また、溶剤乾燥型樹脂としては、その他、ビニル系樹脂、アセタール樹脂、アクリル系樹脂、ポリスチレン樹脂、ポリアミド樹脂、及びポリカーボネート樹脂等を例示できる。
【００９７】
熱硬化性樹脂としては、フェノール樹脂、尿素樹脂、ジアリルフタレート樹脂、メラミン樹脂、グアナミン樹脂、不飽和ポリエステル樹脂、ポリウレタン樹脂、エポキシ樹脂、アミノアルキッド樹脂、メラミン−尿素共縮合樹脂、ケイ素樹脂、ポリシロキサン樹脂等を例示できる。マトリクス樹脂として熱硬化性樹脂を用いる場合、架橋剤、重合開始剤等の硬化剤、重合促進剤、溶剤、及び粘度調整剤等の少なくともいずれかを併用してもよい。
【００９８】
第２実施形態に係る防眩フィルム１の製造方法は、一例として、第２実施形態に係る防眩層３の原料となる溶液を調製する調製工程と、調製工程で調製した溶液を所定の支持体（第２実施形態では基材フィルム２）の表面に塗布する塗布工程と、塗布した溶液中の樹脂を硬化する硬化工程とを有する。
【００９９】
［調製工程］
調製工程では、溶媒と、第２実施形態に係る防眩層３を構成するための樹脂組成物および微粒子と、を含む溶液を調製する。溶媒としては、アルコール類（イソプロピルアルコール、メタノール、エタノール等）、ケトン類（メチルエチルケトン（ＭＥＫ）、メチルイソブチルケトン（ＭＩＢＫ）、シクロヘキサノン等）、エステル類（酢酸メチル、酢酸エチル、酢酸ブチル等）、ハロゲン化炭化水素、芳香族炭化水素（トルエン、キシレン等）の少なくともいずれかを例示できる。溶液には、更に公知のレベリング剤を添加してもよい。例えば、フッ素系やシリコーン系のレベリング剤を用いることにより、防眩層に良好な耐擦傷性を付与できる。
【０１００】
［塗布・硬化工程］
塗布工程では、調製工程で調製した溶液を、第１実施形態と同様の方法により、支持体（ここでは一例として基材フィルム２）の表面に流延又は塗布する。支持体の表面に流延又は塗布した溶液から、溶媒を乾燥により蒸発させて除去する。
【０１０１】
マトリクス樹脂が光硬化性樹脂である場合、塗布工程後に、一例として紫外線または電子線による硬化工程を行う。紫外線源としては、各種水銀灯、紫外線カーボンアーク灯、ブラックライト、メタルハライドランプの光源を例示できる。また紫外線の波長域としては、例えば、１９０ｎｍ以上３８０ｎｍの波長域を例示できる。
【０１０２】
また電子線源としては、公知の電子線加速器を例示できる。具体的には、ヴァンデグラフ型、コッククロフト・ウォルトン型、共振変圧器型、絶縁コア変圧器型、直線型、ダイナミトロン型、および高周波型等の各種電子線加速器を例示できる。
【０１０３】
溶液に含まれていたマトリクス樹脂が硬化することにより、マトリクス樹脂中の微粒子の位置が固定される。これにより、マトリクス樹脂中に複数の微粒子が分散され、表面に微粒子による凹凸が形成された構造の防眩層が形成される。
【０１０４】
第２実施形態に係る防眩フィルム１によれば、マトリクス樹脂と微粒子との屈折率差を所定範囲に設定して、マトリクス樹脂中に複数の微粒子を分散することにより、良好な防眩性を確保しながらディスプレイ１６ａのギラツキを抑制できる。
【０１０５】
（第３実施形態）
第３実施形態に係る防眩フィルム１の防眩層３は、基材フィルム２側とは反対側の表面に凹凸形状が賦形された構造を有する。第３実施形態に係る防眩層３は、樹脂層で構成されている。この樹脂層は、一例として、第２実施形態に係る防眩層３に含まれるマトリクス樹脂と同様の材質で構成されている。
【０１０６】
第３実施形態に係る防眩フィルム１は、一例として、基材フィルム２上に硬化性樹脂からなるコート層を形成し、このコート層の表面を凹凸形状に賦形した後、コート層を硬化することにより製造される。図２は、第３実施形態に係る防眩フィルム１の製造方法を示す図である。図２の例では、硬化性樹脂として紫外線硬化樹脂を用いている。
【０１０７】
図２に示すように、この製造方法では、基材フィルム２が、図示しない巻出ロールから巻き出され、所定方向に搬送される。基材フィルム２の搬送方向下流端部は、一対のロール２１，２２のニップ点Ｎ１に挿通される。
【０１０８】
ロール２２の周面には、ロール２２に隣接して軸支されたロール２３の周面から紫外線硬化樹脂前駆体が付着させられる。基材フィルム２がニップ点Ｎ１を通過する際、この紫外線硬化樹脂前駆体が、基材フィルム２の一方の面に塗布される。
【０１０９】
基材フィルム２に塗布された紫外線硬化樹脂前駆体の層（以下、コート層と称する。）は、ロール２１，２４のニップ点において、基材フィルム２と共に押圧される。ロール２４は、周面に微細な凹凸が形成されたロール状金型（エンボスロール）であり、ロール２１，２４のニップ点Ｎ２を通過する際にコート層の表面に凹凸形状を転写する。
【０１１０】
ロール２４により表面に凹凸形状が転写されたコート層は、ロール２１，２４の下方に設けられた紫外線ランプ２６から照射される紫外線により硬化される。これにより、第３実施形態に係る防眩フィルム１の防眩層３が形成される。このようにして製造された第３実施形態に係る防眩フィルム１は、ロール２４に隣接して軸支されたロール２５によりロール２４からリリースされ、所定方向へ搬送される。
【０１１１】
ここで、ロール２４の表面の凹凸部は、ブラスト法により、所定の粒径のブラスト粒子を衝打させて形成されており、ブラスト粒子径を調整することで、防眩フィルム１のコート層に形成される凹凸形状を調整できる。
【０１１２】
第３実施形態に係る防眩フィルム１の基材フィルム２としては、ＰＥＴ（ポリエチレンテレフタレート）フィルム、ＴＡＣ（トリアセチルセルロース）フィルム、ＣＯＰ（シクロオレフィンポリマー）フィルム、アクリル樹脂フィルム、ポリカーボネート樹脂フィルムが好適に用いることができる。
【０１１３】
このように、第３実施形態に係る防眩フィルム１の作製方法は、基材フィルム２に硬化性樹脂前駆体を塗布するステップ（ａ）と、ブラスト粒子を衝打させて表面に凹凸形状を有するロール状金型を作製するステップ（ｂ）と、このロール状金型を用いて、基材フィルム２に塗布した硬化性樹脂前駆体の表面に凹凸形状を転写するステップ（ｃ）と、凹凸形状を転写した硬化性樹脂前駆体を硬化させて、表面に凹凸形状を有する防眩層３を形成するステップ（ｄ）とを有する。
【０１１４】
ステップ（ｂ）において使用するブラスト粒子の平均粒径は、適宜、設定可能であるが、一例として、１０μｍ以上５０μｍ以下の範囲の値に設定できる。ブラスト粒子の平均粒径は、２０μｍ以上４５μｍ以下の範囲の値が一層望ましく、３０μｍ以上４０μｍ以下の範囲の値がより望ましい。これにより、表面に凹凸形状が賦形された第３実施形態に係る防眩層３が得られる。
【０１１５】
なお、第３実施形態において使用する金型は、ロール状金型以外でもよく、例えば、板状金型（エンボス板）でもよい。また、第３実施形態に係る基材フィルム２の一方の面にコート層（樹脂層）を形成した後、このコート層の表面を金型により賦形することで、第３実施形態に係る防眩層３を形成してもよい。また、上記例では、コート層の表面を賦形した後にコート層を硬化させたが、コート層の賦形と硬化とを並行して行ってもよい。
【０１１６】
金型の材質は、一例として、金属、プラスチック、及び木を例示できる。金型のコート層との接触面には、金型の耐久性（耐摩耗性）を向上させるために被膜を設けてもよい。ブラスト粒子の材質は、一例として、金属、シリカ、アルミナ、及びガラスを例示できる。ブラスト粒子は、例えば、気体又は液体の圧力により金型の表面に衝打させることができる。また、硬化樹脂前駆体が電子線硬化型であれば、紫外線ランプ２６の代りに電子線加速器等の電子線源を利用でき、熱硬化性であれば、紫外線ランプ２６の代りにヒーター等の加熱源を利用できる。
【０１１７】
なお、上記した各実施形態に係る防眩フィルム１の防眩層３は、基材フィルム２側とは反対側の表面に配置された上層を更に有していてもよい。この上層を設けることで、防眩層３の外部ヘイズを調整し易くすることができると共に、防眩フィルム１を外部から保護し易くすることができる。
【０１１８】
上層の厚みは、適宜設定可能であるが、例えば、１０ｎｍ以上２．０μｍ以下の範囲の値に設定できる。上層の厚みは、５０ｎｍ以上１．０μｍ以下の範囲の値であることが一層望ましく、７０ｎｍ以上０．５μｍ以下の範囲の値であることがより望ましい。
【０１１９】
次に、上記した各実施形態に係る防眩フィルム１のギラツキを定量的に評価するための評価装置と評価方法について、図３を参照して説明する。
【０１２０】
（ギラツキ検査機）
図３は、本発明の実施の形態に係るギラツキ検査機１０の概略構成の一例を示す図である。ギラツキ検査機１０は、防眩フィルム１を装着した表示装置１６のディスプレイ１６ａのギラツキの大きさを検査する機器である。ギラツキ検査機１０は、筐体１１、撮像装置１２、保持部（調整部）１３、撮像装置用架台１４、表示装置用架台（調整部）１５、および画像処理装置１７を備える。
【０１２１】
筐体１１は、ギラツキ評価を行う検査空間として暗室を形成するためのものであり、中空の直方体形状をしている。筐体１１内には、撮像装置１２、保持部１３、撮像装置用架台１４、および表示装置用架台１５と、ギラツキ評価の対象となる表示装置１６とが収容される。なお、筐体１１は、撮像装置１２による撮像時において、外部から筐体１１内への光の侵入が防止できる構成となっている。
【０１２２】
撮像装置１２は、一例としてレンズ１８と撮像素子とを有するエリアカメラであり、ディスプレイ１６ａに表示される画像を撮像する。撮像装置１２は、レンズ１８とディスプレイ１６ａとが対向するように保持部１３に保持されている。撮像装置１２は画像処理装置１７に接続され、撮像装置１２により撮像された画像データは、画像処理装置１７に送信される。
【０１２３】
保持部１３は、鉛直方向（図３における上下方向）に延伸した棒形状を有する部材であり、この保持部１３の基端側は撮像装置用架台１４により固定され、先端側には撮像装置１２が保持されている。そして、撮像装置１２は、保持部１３によって鉛直方向に移動可能となっており、ディスプレイ１６ａとレンズ１８との間の相対的な距離を変更させることができる。
【０１２４】
表示装置１６は、防眩フィルム１を装着したディスプレイ１６ａを撮像装置１２と対向させた状態で、表示装置用架台１５の上面に載置される。表示装置用架台１５は、防眩フィルム１を装着したディスプレイ１６ａの面が撮像装置１２と対向し、且つ水平面となるように表示装置１６を支持すると共に、ディスプレイ１６ａとレンズ１８との間の相対的な距離を変更させるように、表示装置１６を鉛直方向に移動させることができる。
【０１２５】
ギラツキ検査機１０では、撮像装置１２とディスプレイ１６ａとの間の相対的な距離を調整することによって、撮像装置１２の撮像素子により撮像されるディスプレイ１６ａに表示された画像のサイズが調整される。換言すると、撮像装置１２の撮像素子の単位画素（例えば１画素）当たりに撮像される、ディスプレイ１６ａに表示された画像の画素サイズが調整される。
【０１２６】
画像処理装置１７は、撮像装置１２によって撮像された画像データのデータ処理を行う。具体的に画像処理装置１７は、撮像装置１２によって撮像された画像データから、ディスプレイ１６ａに表示された画像の輝度の標準偏差の値を求める。
【０１２７】
本実施の形態に係る画像処理装置１７は、撮像装置１２によって撮像された画像データが入力される入力部と、入力された画像データを画像処理する画像処理部と、画像処理部によって処理された結果を不図示の表示器または印字装置等に出力する出力部等とを備える。
【０１２８】
なお、撮像素子の単位画素（例えば１画素）当たりに撮像される、ディスプレイ１６ａに表示された画像の画素サイズの調整方法としては、撮像装置１２とディスプレイ１６ａとの間の相対距離を変更させる方法の他、撮像装置１２が備えるレンズ１８がズームレンズである場合には、撮像装置１２の焦点距離を変える方法でもよい。
【０１２９】
（ギラツキ評価方法）
次に、ギラツキ検査機１０を用いたギラツキ評価方法について説明する。このギラツキ評価方法では、評価の便宜上、表面に防眩フィルム１を装着した状態におけるディスプレイ１６ａを予め一色（一例として緑色）に均一発光させて表示させる。
【０１３０】
まず、撮像装置１２の撮像素子の単位画素当たりに撮像される防眩フィルム１を装着したディスプレイ１６ａの画素のサイズが所定値となるように調整する（調整ステップ）。
【０１３１】
調整ステップでは、撮像装置１２の撮像素子の有効画素数に応じて、撮像装置１２と、防眩フィルム１を装着したディスプレイ１６ａとの間の相対的な距離を調整し、撮像装置１２によって撮像された画像データにおいて、防眩フィルム１を装着したディスプレイ１６ａに表示された画像の画素の輝線がない、或いは、輝線があったとしてもギラツキの評価に影響を与えない程度に調整する。
【０１３２】
なお、撮像装置１２と表示装置１６との間の相対的な距離は、実際の表示装置１６の使用態様（例えば、ユーザの目とディスプレイ１６ａとの間の相対的な距離）を考慮して設定されることが望ましい。
【０１３３】
調整ステップを行った後、防眩フィルム１を装着したディスプレイ１６ａのギラツキを評価する測定エリアを設定する（設定ステップ）。設定ステップにおいて、測定エリアは、例えばディスプレイ１６ａのサイズ等に応じて適切に設定することができる。
【０１３４】
調整ステップを行った後、防眩フィルム１を装着したディスプレイ１６ａの測定エリアを撮像装置１２により撮像する（撮像ステップ）。このとき一例として、８ビット階調表示でかつ平均輝度が１７０階調のグレースケール画像の画像データが得られるように、撮像装置１２の露光時間またはディスプレイ１６aの全画素の輝度の少なくともいずれかを調整する。撮像ステップにおいて撮像された画像データは、画像処理装置１７へと入力される。
【０１３５】
撮像ステップ後、画像処理装置１７は、画像データから、防眩フィルム１を装着したディスプレイ１６ａの測定エリアの画像における輝度のばらつきを求める（演算ステップ）。この演算ステップでは、輝度のばらつきは、輝度分布の標準偏差を求めることで数値化できる。ここで、防眩フィルム１を装着したディスプレイ１６ａのギラツキ度合は、防眩フィルム１を装着したディスプレイ１６ａの輝度のばらつきが大きいほど大きくなる。これに基づいて、輝度分布の標準偏差の値が小さいほど、ギラツキは小さいと定量的、かつ客観的に評価することができる。また調整ステップにおいて、防眩フィルム１を装着したディスプレイ１６ａの輝線がギラツキの評価に影響を与えない程度に調整されているので、輝線による輝度ムラを抑え、正確なギラツキの評価を行うことができる。
【０１３６】
以上の各ステップを経ることにより、表面に防眩フィルム１を装着した状態におけるディスプレイ１６ａの輝度分布の標準偏差を求め、その値の大小によりギラツキを評価できる。
【０１３７】
（実施例および比較例）
以下に、実施例に基づいて本発明をより詳細に説明するが、本発明はこれらの実施例によって限定されるものではない。
【０１３８】
実施例１から５は、相分離法によって作製された、ギラツキ値が１０以下、鏡面光沢度（６０度グロス）が４０％以下、かつ光学櫛幅０．５ｍｍの透過像鮮明度（像鮮明度）が４０％以下となる条件を満たす防眩フィルム１の一例である。換言すると、実施例１から５は、相分離法により防眩フィルム１の表面に形成される凹凸形状によって上記した条件を満たすことができる防眩フィルム１の一例である。
【０１３９】
実施例６は微粒子分散法によって作製された、ギラツキ値が１０以下、鏡面光沢度（６０度グロス）が４０％以下、かつ光学櫛幅０．５ｍｍの透過像鮮明度（像鮮明度）が４０％以下となる条件を満たす防眩フィルム１の一例である。
【０１４０】
一方、比較例１から３は、微粒子分散法により作製された防眩フィルム１の一例であり、比較例４、５は、転写形成法により作製された防眩フィルム１の一例である。
【０１４１】
［原料］
実施例および比較例で用いる各原料には、次のものを用いた。なお、以下において記載する屈折率は、架橋により硬化するものについては架橋後（硬化後）の屈折率を示す。
重合性基を有するアクリル系重合体：ダイセル・オルネクス（株）製「サイクロマーＰ」（屈折率１．５１）
セルロースアセテートプロピオネート：イーストマン社製「ＣＡＰ−４８２−２０」（屈折率１．４９）、アセチル化度＝２．５％、プロピオニル度＝４６％、ポリスチレン換算の数平均分子量７５０００
ナノシリカ（屈折率１．４６）含有アクリル系紫外線硬化性化合物：モメンティブ・パフォーマンス・マテリアルズ・ジャパン合同会社製「ＵＶＨＣ７８００Ｇ」（屈折率１．５２）
シリコーンアクリレート：ダイセル・オルネクス（株）製「ＥＢ１３６０」（屈折率１．５２）
ウレタンアクリレート：新中村化学工業（株）製「ＵＡ−５３Ｈ」（屈折率１．５２）
ジペンタエリスリトールヘキサアクリレート：ダイセル・オルネクス（株）製「ＤＰＨＡ」（屈折率１．５２）
ペンタエリストールテトラアクリレート：ダイセル・オルネクス（株）製「ＰＥＴＲＡ」（屈折率１．５２）
シリカ（屈折率１．４６）含有アクリル系紫外線硬化性化合物：アイカ工業（株）製「Ｚ−７５７−４ＲＬ」（屈折率１．５２）
重合性基を有するフッ素系化合物：信越化学工業（株）製フッ素系防汚添加剤「ＫＹ−１２０３」
アルキルフェノン系光重合開始剤（光重合開始剤Ａ）：ＢＡＳＦ製「ＩＲＧＡＣＵＲＥ  １８４」
アルキルフェノン系光重合開始剤（光重合開始剤Ｂ）：ＢＡＳＦ製「ＩＲＧＡＣＵＲＥ  ９０７」
ポリエチレンテレフタレート（ＰＥＴ）フィルム：三菱樹脂（株）製「ダイアホイル」
セルローストリアセテート（ＴＡＣ）フィルム：富士フイルム（株）製「フジタックＴＧ６０ＵＬ」
【０１４２】
［実施例１］
重合性基を有するアクリル系重合体５０質量部、セルロースアセテートプロピオネート４質量部、ウレタンアクリレート７６質量部、シリコーンアクリレート１質量部、光重合開始剤Ａ１質量部、および光重合開始剤Ｂ１質量部を、メチルエチルケトン１７６質量部と１−ブタノール２８質量部とを混合させた溶媒に溶解し、溶液を調整した。
【０１４３】
この溶液を、ワイヤーバー（＃１８）を用いて、ＰＥＴフィルム（基材フィルム２）上に流延した後、８０℃のオーブン内で１分間放置し、溶媒を蒸発させて厚さ約９μｍのコート層を形成した。そして、例えば、高圧水銀ランプ等の紫外線ランプにより紫外線をコート層に約５秒間照射して、コート層を紫外線硬化処理した。これにより防眩層３を形成し、実施例１の防眩フィルムを得た。
【０１４４】
［実施例２］
重合性基を有するアクリル系重合体５０質量部、セルロースアセテートプロピオネート４質量部、ウレタンアクリレート７６質量部、シリコーンアクリレート１質量部、重合性基を有するフッ素系化合物１質量部、光重合開始剤Ａ１質量部、および光重合開始剤Ｂ１質量部を、メチルエチルケトン１７６質量部と１−ブタノール２８質量部とを混合させた溶媒に溶解し、溶液を調整した。
【０１４５】
この溶液、ワイヤーバー（＃１４）を用いて、ＰＥＴフィルム（基材フィルム２）上に流延した後、８０℃のオーブン内で１分間放置し、溶媒を蒸発させて厚さ約６μｍのコート層を形成させた。そして、紫外線ランプにより紫外線をコート層に約５秒間照射してコート層を紫外線硬化処理した。これにより防眩層３を形成し、実施例２の防眩フィルムを得た。
【０１４６】
［実施例３］
重合性基を有するアクリル系重合体１２．５質量部、セルロースアセテートプロピオネート４質量部、ナノシリカ含有アクリル系紫外線硬化性化合物１５０質量部、シリコーンアクリレート１質量部、光重合開始剤Ａ１質量部、および光重合開始剤Ｂ１質量部を、メチルエチルケトン８１質量部と１−ブタノール２４質量部と１−メトキシ−２−プロパノール１３質量部とを混合させた溶媒に溶解し、溶液を調整した。
【０１４７】
この溶液を、ワイヤーバー（＃２０）を用いて、ＰＥＴフィルム（基材フィルム２）上に流延した後、８０℃のオーブン内で１分間放置し、溶媒を蒸発させて厚さ約９μｍのコート層を形成した。そして、紫外線ランプにより紫外線をコート層に約５秒間照射して紫外線硬化処理し、これにより防眩層３を形成し、実施例３の防眩フィルムを得た。
【０１４８】
［実施例４］
重合性基を有するアクリル系重合体１５．０質量部、セルロースアセテートプロピオネート３質量部、ナノシリカ含有アクリル系紫外線硬化性化合物１５０質量部、シリコーンアクリレート１質量部、光重合開始剤Ａ１質量部、および光重合開始剤Ｂ１質量部を、メチルエチルケトン１０１質量部と１−ブタノール２４質量部とを混合させた溶媒に溶解し、溶液を調整した。
【０１４９】
この溶液を、ワイヤーバー（＃２０）を用いて、ＰＥＴフィルム（基材フィルム２）上に流延した後、８０℃のオーブン内で１分間放置し、溶媒を蒸発させて厚さ約９μｍのコート層を形成した。そして、紫外線ランプにより紫外線をコート層に約５秒間照射して紫外線硬化処理し、これにより防眩層３を形成し、実施例４の防眩フィルムを得た。
【０１５０】
［実施例５］
重合性基を有するアクリル系重合体５０質量部、セルロースアセテートプロピオネート２．５質量部、ウレタンアクリレート７９．５質量部、シリコーンアクリレート１質量部、光重合開始剤Ａ１質量部、および光重合開始剤Ｂ１質量部を、メチルエチルケトン１０６質量部と、１−ブタノール２８質量部と、シクロヘキサノン７０質量部とを混合させた溶媒に溶解し、溶液を調整した。
【０１５１】
この溶液を、ワイヤーバー（＃１２）を用いて、ＰＥＴフィルム（基材フィルム２）上に流延した後、８０℃のオーブン内で１分間放置し、溶媒を蒸発させて厚さ約５μｍのコート層を形成した。そして、紫外線ランプにより紫外線をコート層に約５秒間照射して紫外線硬化処理し、これにより防眩層３を形成し、実施例４の防眩フィルムを得た。
【０１５２】
［実施例６］
シリカ（屈折率１．４６）含有アクリル系紫外線硬化性化合物（屈折率１．５２）５０質量部と１−ブタノール５０質量部とを混合した溶液を調整した。
【０１５３】
この溶液を、ワイヤーバー（＃１６）を用いて、ＰＥＴフィルム（基材フィルム２）上に流延した後、８０℃のオーブン内で１分間放置し、溶媒を蒸発させて厚さ約７μｍのコート層を形成した。そして、紫外線ランプにより紫外線をコート層に約５秒間照射して紫外線硬化処理し、これにより防眩層３を形成し、実施例６の防眩フィルムを得た。なお、マトリクス樹脂（アクリル系紫外線硬化性化合物）の重量をＧ１とし、防眩層３に含まれる微粒子（シリカ）の重量をＧ２としたとき、両者の比Ｇ２／Ｇ１は０．１４となった。
【０１５４】
［比較例１］
透明基材としてトリアセチルセルロース（富士フィルム（株）製、厚さ８０μｍ）を用意した。
【０１５５】
透明樹脂としてペンタエリスリトールトリアクリレート（ＰＥＴＡ；ダイセル・オルネクス社製，屈折率１．５１）を用い、これに透光性粒子として、スチレン−アクリル共重合粒子（屈折率１．５１、平均粒径９．０μｍ）、およびポリスチレン粒子（屈折率１．６０、平均粒径３．５μｍ）を、透明樹脂１００質量部に対して、それぞれ１０．０質量部および１６．５質量部含有させた。これに、トルエン（沸点１１０℃）とシクロヘキサノン（沸点１５６℃）の混合溶剤（質量比７：３）を、透明樹脂１００質量部に対して、１９０質量部配合して、樹脂組成物を得た。
【０１５６】
この樹脂組成物を、透明基材に塗工し、１ｍ／ｓの流速で８５℃の乾燥空気を流通させ、１分間乾燥させた。なお、塗膜厚は５μmとした。その後、紫外線ランプにより紫外線を照射して（窒素雰囲気下にて２００／ｃｍ２）透明樹脂を紫外線硬化処理し、これにより防眩層３を形成し、比較例１の防眩フィルムを得た。
【０１５７】
［比較例２］
透明基材としてトリアセチルセルロース（富士フィルム（株）製、厚さ８０μｍ）を用意した。
【０１５８】
透明樹脂としてペンタエリスリトールトリアクリレート（ＰＥＴＡ；ダイセル・オルネクス社製）、ジペンタエリスリトールヘキサアクリレート（ＤＰＨＡ；ダイセル・オルネクス社製）、およびポリメタクリル酸メチル（ＢＲ８５；三菱レーヨン製）の混合物（質量比；ＰＥＴＡ／ＤＰＨＡ／ＰＭＭＡ＝８６／５／９）を用い（屈折率１．５１）、これに透光性粒子として、ポリスチレン粒子（屈折率１．６０、平均粒径３．５μｍ）およびスチレン−アクリル共重合粒子（屈折率１．５６、平均粒径３．５μｍ）を、透明樹脂１００質量部に対して、それぞれ１８．５質量部および３．５質量部含有させた。これに、トルエン（沸点１１０℃）とシクロヘキサノン（沸点１５６℃）の混合溶剤（質量比７：３）を、透明樹脂１００質量部に対して、１９０質量部配合して、樹脂組成物を得た。
【０１５９】
この樹脂組成物を、透明基材に塗工し、０．２ｍ／ｓの流速で７０℃の乾燥空気を流通させ、１分間乾燥させた。なお、塗膜厚は３．５μｍとした。その後、紫外線ランプにより、紫外線を照射して（窒素雰囲気下にて２００ｍＪ／ｃｍ２）透明樹脂を紫外線硬化処理し、これにより防眩層３を形成し、比較例２の防眩フィルムを得た。
【０１６０】
［比較例３］
透明基材としてトリアセチルセルロース（富士フィルム（株）製、厚さ８０μｍ）を用意した。
【０１６１】
透明樹脂としてペンタエリスリトールトリアクリレート（ＰＥ−３Ａ；共栄社化学製，屈折率１．５３）を用い、これに透光性粒子として、シリカ粒子（ＳＳ５０Ｆ；東ソー・シリカ工業製，屈折率１．４７、平均粒径１．１μｍ）およびポリスチレン粒子（屈折率１．５９、平均粒径３．５μｍ）を、透明樹脂１００質量部に対して、それぞれ２６質量部および６．６質量部含有させた。これに、光重合開始剤Ａ５．３質量部と、溶剤としてトルエン（沸点１１０℃）１３８質量部とを配合して、樹脂組成物を得た。
【０１６２】
この樹脂組成物を、透明基材に塗工し、０．２ｍ／ｓの流速で９０℃の乾燥空気を流通させ、１分間乾燥させた。なお、塗膜厚は５μmとした。その後、紫外線ランプにより紫外線を照射して（窒素雰囲気下にて２００ｍＪ／ｃｍ２）透明樹脂を紫外線硬化処理し、これにより防眩層３を形成し、比較例３の防眩フィルムを得た。
【０１６３】
［比較例４および５］
比較例４および５の防眩フィルムは、基材フィルム上に、金型を用いて表面に凹凸が転写された紫外線硬化樹脂からなるコート層を形成して作製した。転写成形法による防眩フィルムの作製プロセスについては、上記にて既に説明したため詳細な説明は省略する。
【０１６４】
すなわち、比較例４および５の防眩フィルムの作製方法は、基材フィルムに紫外線硬化樹脂前駆体を塗布するステップ（ａ）と、ブラスト粒子を衝打させて表面に凹凸形状を有するロール状金型を作製するステップ（ｂ）と、このロール状金型を用いて、基材フィルムに塗布した紫外線硬化樹脂前駆体の表面に凹凸形状を転写するステップ（ｃ）と、凹凸形状を転写した紫外線硬化樹脂前駆体を、紫外線を照射して硬化させて、表面に凹凸形状を有するコート層を形成するステップ（ｄ）とを有する。
【０１６５】
ここではステップ（ｂ）において、ブラスト粒子径の値を１０μｍ以上４０μｍ以下の範囲で変化させたロール状金型を作製し、上記作製方法により、ヘイズ（Ｈｚ）値が異なる２種類のフィルム（比較例４および５）を作製した。
【０１６６】
なお、比較例４および５では、基材フィルムとして、ＴＡＣ（トリアセチルセルロース）フィルムを好適に用いることができる。
【０１６７】
また、実施例１〜６および比較例１〜５の各防眩フィルムは、以下の項目を測定して評価した。
【０１６８】
［ヘイズおよび全光線透過率］
ヘイズメーター（日本電色（株）製、ＮＤＨ−５０００Ｗ）を用いて、ＪＩＳ  Ｋ７１３６に準拠して測定した。ヘイズは、凹凸構造を有する表面が受光器側となるように配置して測定した。
【０１６９】
［透過像鮮明度］
写像測定器（スガ試験機（株）製、ＩＣＭ−１Ｔ）を用いて、ＪＩＳ  Ｋ７１０５に準拠し、防眩フィルムの製膜方向と光学櫛の櫛歯の方向とが平行になるように防眩フィルムを設置して測定した。光学櫛幅は、０．５ｍｍとした。
【０１７０】
［６０度グロス］
グロスメーター（（株）掘場製作所製、ＩＧ−３２０）を用いて、ＪｌＳ  Ｋ７１０５に準拠し、角度６０°で測定した。
【０１７１】
［ディスプレイの輝度分布の標準偏差（ギラツキ値）］
表示装置１６として、スマートフォン（三星電子（株）製「Ｇａｌａｘｙ  Ｓ４」）を用い、そのディスプレイ１６ａの表面に、各サンプルの防眩フィルムを光学糊により貼り付けた。なお、このスマートフォンのディスプレイ１６ａの解像度は４４１ppiとなる。そして、コマツＮＴＣ（株）製のギラツキ検査機１０を用い、各サンプルの防眩フィルムを介して、ディスプレイ１６ａの輝度分布の標準偏差（ギラツキ値）を測定した。この測定に際しては、８ビット階調表示でかつ平均輝度が１７０階調のグレースケール画像の画像データが得られるように、撮像装置１２の露光時間またはディスプレイ１６aの全画素の輝度の少なくともいずれかを調整した。
【０１７２】
ここで上記した項目に対する各測定結果を表１に示す。
【０１７３】
【表１】
2020194175.tif 000003
【０１７４】
表１に示すように、実施例１から５の原料および作製条件に基づく相分離法および実施例６の原料および作製条件に基づく微粒子分散法によって、上記した条件（ギラツキ値が１０以下、鏡面光沢度が４０％以下、透過像鮮明度が４０％以下）を満たす防眩フィルムを得ることができた。
【０１７５】
すなわち、組み合わせる相分離材料の種類、または乾燥プロセスにおける組成物の加熱温度、組成物に対して吹き付ける乾燥空気の風量、もしくは線速度などを実施例１から５のように設定することで、上記条件を満たすような凹凸形状を防眩フィルム１の表面に形成することができることが分かった。
【０１７６】
また、微粒子とマトリクス樹脂との屈折率差が０以上０．０７以下の範囲の値とし、マトリクス樹脂の重量Ｇ１と、防眩層に含まれる複数の微粒子の総重量Ｇ２との比Ｇ２／Ｇ１が、０．０３以上０．２０となるようにマトリクス樹脂中に分散させる微粒子を選択し実施例６に示す作製条件により作製することで、上記条件を満たす防眩フィルム１を形成することができることが分かった。つまり、実施例６の微粒子分散法では、防眩層３の形成時に微粒子とそれ以外の樹脂や溶剤との斥力相互作用が強くなるような材料選定を行うことで、微粒子の適度な凝集を引き起こし、急峻且つ数密度の高い凹凸の分布構造を防眩層３に形成できたものと考えられる。
【０１７７】
一方、比較例１から３の原料および作製条件に基づく微粒子分散法では、上記した条件を満たす防眩フィルムを作製することができなかった。すなわち、比較例１、２では、微粒子とマトリクス樹脂との屈折率差が０．０７より大きくなっている。比較例３では、マトリクス樹脂の重量Ｇ１と、防眩層に含まれる複数の微粒子の総重量Ｇ２との比Ｇ２／Ｇ１が、０．０３以上０．２０以下の範囲外となっている。
【０１７８】
また、比較例４、５の原料および作製条件に基づく転写成形法では、例えば、実施例１から３の相分離法のように統計的に制御された凹凸形状を防眩フィルムに形成することができず、上記した条件を満たす防眩フィルムを作製することができなかった。
【０１７９】
本発明は、上記した実施の形態に限定されるものではなく、本発明の趣旨を逸脱しない範囲で、その構成又は方法を変更、追加、又は削除できる。例えば、第１実施形態または第３実施形態の防眩層３のマトリックス樹脂中に、第２実施形態の微粒子を分散させてもよい。
【符号の説明】
【０１８０】
１      防眩フィルム
３      防眩層
１６ａ  ディスプレイ
【図１】
2020194175.tif 000004
【図２】
2020194175.tif 000005
【図３】
2020194175.tif 000006